(57)【要約】      （修正有）【課題】耐摩耗性、耐衝撃性に優れ、多層成形による一体成形にも有利な表層材を用いた自動車外装材用貼合積層フィルム及び自動車外装材を提供する。【解決手段】最外層としてシラン架橋ポリオレフィン層２を有し、シラン架橋ポリオレフィン層２にホットメルト樹脂層３が積層されてなる自動車外装材用貼合積層フィルム。この積層フィルムのホットメルト樹脂層３に基材４が接着されてなり、シラン架橋ポリオレフィン層２が最外層となる、自動車のアンダーカバー及びフェンダーライナ等に好適に使用される自動車外装材１０。【選択図】図２
2015160331.tif 000002
【特許請求の範囲】
【請求項１】
最外層としてシラン架橋ポリオレフィン層を有し、該シラン架橋ポリオレフィン層にホットメルト樹脂層が積層されてなることを特徴とする自動車外装材用貼合積層フィルム。
【請求項２】
請求項１において、前記シラン架橋ポリオレフィンのゲル分率が５０％以上であることを特徴とする自動車外装材用貼合積層フィルム。
【請求項３】
請求項１又は２において、前記シラン架橋ポリオレフィン層及び／又はホットメルト樹脂層が、シラノール縮合触媒を該シラン架橋ポリオレフィン層中のシラン架橋ポリオレフィンに対して０．０００１〜５重量％含有することを特徴とする自動車外装材用貼合積層フィルム。
【請求項４】
請求項１ないし３のいずれかにおいて、前記ホットメルト樹脂層が２層以上の多層構造であることを特徴とする自動車外装材用貼合積層フィルム。
【請求項５】
請求項１ないし４のいずれかに記載の自動車外装材用貼合積層フィルムと基材とが積層されてなり、前記ホットメルト樹脂層が該基材に隣接して接着し、前記シラン架橋ポリオレフィン層が最外層であることを特徴とする自動車外装材。
【発明の詳細な説明】
【技術分野】
【０００１】
本発明は自動車外装材用貼合積層フィルムに関し、詳しくはシラン架橋ポリオレフィン樹脂層とホットメルト樹脂層とを積層してなり、自動車走行時にタイヤが跳ね上げた小石、土砂等との衝突音、及び水溜まり走行時の泥水等の飛散、衝突によるスプラッシュノイズなどを緩和することができ、また付着した雪や氷が剥離し易い自動車外装材用貼合積層フィルムであって、製造時の成形性に優れ、しかも、耐衝撃性、耐摩耗性にも優れる自動車外装材用貼合積層フィルムに関する。本発明の自動車外装材用貼合積層フィルムは、自動車のフェンダーライナ、アンダーカバー等、特にフェンダーライナ用貼合積層フィルムとして好適である。
本発明はまた、この自動車外装材用貼合積層フィルムを用いた自動車外装材に関する。
【背景技術】
【０００２】
自動車には、走行時にタイヤが巻き上げる砂、埃、石、砂利、泥、泥水等の衝突に起因する衝撃音を緩和すると共に、これら衝突物からフェンダーやエンジン及びその周辺部材を保護するために、フェンダーライナ及びアンダーカバー等が取り付けられている。これらの自動車外装材は、一般的に、貼合積層フィルムで構成され、表皮材／基材ないしは表皮材／基材／表皮材の積層構造を有する。表皮材としては、遮水、撥水性に優れるポリオレフィン等の樹脂層が、基材としては膨張発泡ポリオレフィン又はそれらとガラス繊維等の補強材とが複合化されたものや織布ないしは不織布等が用いられている。
【０００３】
特許文献１には、このような自動車外装材用アンダーカバーとして、基材層にガラスファイバーとポリプロピレン等のオレフィン樹脂の混合物を膨張発泡させた素材を配し、この基材層の両面に表皮層としてポリオレフィン系樹脂層の補強層を設けたものが提案されている。
【０００４】
また、特許文献２には、不織布層と、その一面に設けられた熱可塑性樹脂層からなり、該熱可塑性樹脂がＭＦＲ１〜３０ｇ／１０ｍｉｎの高密度ポリエチレンである自動車用外装材が提案されている。
【０００５】
これら特許文献１及び特許文献２では、上記の通り、表皮材として、ポリプロピレン系やポリエチレン系のポリオレフィン樹脂層が用いられている。即ち、当該用途における表皮材としては、自動車走行時にタイヤが跳ね上げた小石、土砂等との衝突音、水溜まり走行時の泥水等の飛散、衝突によるスプラッシュノイズなどを緩和することができ、且つ付着した雪や氷が剥離し易い素材としてポリオレフィン樹脂が用いられている。
【０００６】
しかしながら、特許文献１，２において表皮材に使用されるポリオレフィン樹脂は、以下のようなことから、自動車走行時に跳ね上げた小石、土砂等の衝突、衝撃による傷付き破損に対する耐衝撃性、耐摩耗性といった機械的強度と、製造時の成形性を両立することができないという問題がある。
（1）  低分子量ポリオレフィン樹脂であれば、熱加工時に高流動性を示すため、易成形性に優れるものの、耐衝撃性、耐摩耗性に劣る。このため、要求性能を確保する目的で材料厚みを増したり、ガラス繊維等の補強材との複合化が必要となり、結果として高目付で重量が大きくなり、自動車走行時の消費エネルギーが増加する。
（2）  高分子量ポリオレフィン樹脂では、耐衝撃性、耐摩耗性に優れるものの、熱加工時の流動性が悪いため、基材層との積層一体成形における密着性が劣り、成形性に劣る。
【０００７】
なお、特許文献３には、本発明において最外層の材料として用いるシラン架橋ポリオレフィンを、変性ポリオレフィンフィルムとの積層フィルムとして接着用途に用いることが提案されているが、これを自動車外装材に用いるとの記載も示唆もない。
【先行技術文献】
【特許文献】
【０００８】
【特許文献１】特開２００６−２４０４０８号公報
【特許文献２】特開２０１１−１４３７６３号公報
【特許文献３】特開平２−２２０８４５号公報
【発明の概要】
【発明が解決しようとする課題】
【０００９】
前述のように、表皮材としてポリオレフィン樹脂層を用いた従来の自動車用アンダーカバーやフェンダーライナでは、ポリオレフィン樹脂の選択に課題が多く、耐衝撃性、耐摩耗性、易加工性及び軽量性をすべて満たす自動車外装材とすることは困難であった。
【００１０】
本発明は、自動車走行時にタイヤが跳ね上げた小石、土砂等との衝突音、及び水溜まり走行時の泥水等の飛散、衝突によるスプラッシュノイズなどを緩和することができ、また付着した雪や氷が剥離し易く、製造時の成形性に優れ、しかも、耐衝撃性、耐摩耗性にも優れ、薄肉、軽量化が可能な自動車外装材用貼合積層フィルム及び自動車外装材を提供することを課題とする。
【課題を解決するための手段】
【００１１】
本発明者らは、上記課題を解決すべく鋭意検討を重ねた結果、自動車外装材の表皮材（最外層）として、シラン架橋ポリオレフィン樹脂層が、基材との密着性、易加工性に優れると共に、耐衝撃性、耐摩耗性にも優れ、薄肉、軽量化が可能であることを見出し、このようなシラン架橋ポリオレフィン層に対して、接着層としてホットメルト樹脂層を積層して積層フィルムとすることで、優れた積層一体成形性を得ることができることを見出した。
【００１２】
本発明はこのような知見に基いて達成されたものであり、以下を要旨とする。
【００１３】
［１］  最外層としてシラン架橋ポリオレフィン層を有し、該シラン架橋ポリオレフィン層にホットメルト樹脂層が積層されてなることを特徴とする自動車外装材用貼合積層フィルム。
【００１４】
［２］  ［１］において、前記シラン架橋ポリオレフィンのゲル分率が５０％以上であることを特徴とする自動車外装材用貼合積層フィルム。
【００１５】
［３］  ［１］又は［２］において、前記シラン架橋ポリオレフィン層及び／又はホットメルト樹脂層が、シラノール縮合触媒を該シラン架橋ポリオレフィン層中のシラン架橋ポリオレフィンに対して０．０００１〜５重量％含有することを特徴とする自動車外装材用貼合積層フィルム。
【００１６】
［４］  ［１］ないし［３］のいずれかにおいて、前記ホットメルト樹脂層が２層以上の多層構造であることを特徴とする自動車外装材用貼合積層フィルム。
【００１７】
［５］  ［１］ないし［４］のいずれかに記載の自動車外装材用貼合積層フィルムと基材とが積層されてなり、前記ホットメルト樹脂層が該基材に隣接して接着し、前記シラン架橋ポリオレフィン層が最外層であることを特徴とする自動車外装材。
【発明の効果】
【００１８】
本発明によれば、最外層の表皮材として従来技術のポリオレフィン樹脂層に代えてシラン架橋ポリオレフィン層を設けることにより、以下のような優れた効果が達成される。
【００１９】
（１）  シラン架橋ポリオレフィン層は一般のポリオレフィン樹脂層に比べて、耐衝撃性、耐摩耗性、耐熱性、耐寒性、耐摩耗性に優れるので、必要目付量を軽減することが可能であるため、自動車外装材用貼合積層フィルム及び自動車外装材の薄肉、軽量化を図ることができる。
（２）  シラン架橋ポリオレフィンはホットメルト樹脂との積層一体成形が可能であり、積層フィルムを１工程で成形することができるため、自動車外装材用貼合積層フィルム及び自動車外装材の製造工程数の削減、製造時間の短縮、製造コストの低減を図ることができる。
（３）  シラン架橋ポリオレフィン層とホットメルト樹脂層との組み合わせで、自動車外装材用貼合積層フィルムをポリオレフィン系樹脂の単一組成の積層フィルムとすることも可能であり、異なる材料を用いたものに比べて廃棄処分が容易となる。
【００２０】
なお、シラン架橋ポリオレフィン層は、従来のポリオレフィン樹脂層と同様に、自動車走行時にタイヤが跳ね上げた小石、土砂等との衝突音、及び水溜まり走行時の泥水等の飛散、衝突によるスプラッシュノイズなどの緩和効果に優れ、また、付着した雪や氷も剥離し易いものである。
【図面の簡単な説明】
【００２１】
【図１】本発明の自動車外装材用貼合積層フィルムの実施の形態を示す断面図である。
【図２】本発明の自動車外装材の実施の形態を示す断面図である。
【発明を実施するための形態】
【００２２】
以下に図面を参照して本発明の実施の形態を詳細に説明する。
【００２３】
図１は本発明の自動車外装材用貼合積層フィルムの実施の形態を示す断面図であり、図２は本発明の自動車外装材の実施の形態を示す断面図である。
【００２４】
［自動車外装材用積層フィルム］
本発明の自動車外装材用貼合積層フィルム（以下、「本発明の積層フィルム」と称す場合がある。）１は、最外層としてシラン架橋ポリオレフィン層２を有し、該シラン架橋ポリオレフィン層２にホットメルト樹脂層３が積層されてなるものである。
なお、本発明の積層フィルムは、シラン架橋ポリオレフィン層２とホットメルト樹脂層３との間に、これらの層以外の層、例えば接着層を有していてもよいが、通常、シラン架橋ポリオレフィン層２とホットメルト樹脂層３のみからなる積層フィルムであることが好ましい。
【００２５】
＜シラン架橋ポリオレフィン層＞
シラン架橋ポリオレフィン層は、自動車外装材の最外層（表皮材）となる層であり、本発明に係るシラン架橋ポリオレフィンにおけるポリオレフィンとしては、エチレン単独重合体、主成分のエチレンとエチレン以外のα−オレフィンやビニルエステル（例えば酢酸ビニル）又は不飽和カルボン酸エステル（例えばエチルアクリレート）等のビニル系モノマーとの共重合体、プロピレン単独重合体、主成分のプロピレンとプロピレン以外のα−オレフィン（エチレンを含む）との共重合体等が挙げられる。これらは１種を単独で用いてもよく、２種以上を混合して用いてもよい。
【００２６】
ポリオレフィンの架橋方法としては、通常の有機過酸化物等のラジカル発生剤による方法、放射線照射による方法、エチレン性不飽和シラン化合物を側鎖ないし主鎖に有するシラン含有ポリオレフィンを予め製造し、該シラン含有ポリオレフィンを水分と接触させることにより架橋する方法などを採用することが可能である。これらの架橋方法のうち、ラジカル発生剤による方法は、フィルム成形時に局部的な早期架橋によるフィッシュアイが発生し易い傾向があるので、好ましい方法ではない。また、放射線照射による方法は、空気雰囲気中での照射時のフィルム表面の酸化等の問題が発生し易い傾向にあることから、架橋条件が制約され、かつ厳密な条件制御が必要となるので、やはり好ましい方法とは言い難い。一方、シラン含有ポリオレフィンを架橋する方法は、他の架橋方法における上述の欠点がなく好ましい方法である。
【００２７】
このシラン含有ポリオレフィンは、加水分解可能な有機基を有するエチレン性不飽和シラン化合物をオレフィンに共重合させることによって製造することができる。
【００２８】
上記の加水分解可能な有機基を有するエチレン性不飽和シラン化合物とは、下記一般式（１）で表されるシラン化合物（以下、「シラン化合物（１）」と称す場合がある。）である。
【００２９】
ＲＳｉＲ’ｎＹ３−ｎ                …（１）
（ここで、Ｒはエチレン性不飽和ハイドロカーボン基、ハイドロカーボンオキシ基又はハイドロカルボキシル残基、Ｒ’は脂肪族飽和ハイドロカーボン基又は芳香族不飽和ハイドロカーボン基、Ｙは加水分解可能な有機基を表し、ｎは０、１又は２を表す。）
【００３０】
Ｒとしては例えばビニル基、アリル基、イソプロペニル基、ブテニル基、シクロヘキセニル基などが挙げられ、Ｒ’としてはメチル基、エチル基、プロピル基、デシル基、フェニル基などが挙げられ、Ｙとしてはメトキシ基、エトキシ基、ホルミルオキシ基、アセトキシ基、プロピルオキシ基、アルキルアミノ基、アリールアミノ基などが挙げられる。
好ましいシラン化合物（１）としては、以下の一般式（２）で表される化合物が挙げられる。
【００３１】
ＣＨ２＝ＣＨＳｉ（ＯＡ）２        …（２）
（ここで、Ａは炭素数１〜８のハイドロカーボン基である。）
【００３２】
上記シラン化合物（１）としては、例えば、ビニルトリメトキシシラン、ビニルトリエトキシシラン及びＣＨ２＝Ｃ（ＣＨ３）ＣＯＯＣ３Ｈ６Ｓｉ（ＯＡ）３（ここでＡは上記一般式（２）におけると同義である。）で表される化合物、例えばγ−メタクリロイルオキシプロピルトリメトキシシラン、γ−メタクリロイルオキシプロピルトリエトキシシランなどが挙げられ、特にビニルトリメトキシシラン、γ−メタクリロイルオキシプロピルトリエトキシシランが好ましい。これらのシラン化合物（１）は１種を単独で用いてもよく、２種以上を混合して用いてもよい。
【００３３】
シラン化合物（１）を共重合してなるシラン含有ポリオレフィンとは、シラン化合物（１）を側鎖ないし主鎖に有するポリオレフィンをいう。例えば、特公昭４８−１７１１号公報に開示されるように、シラン化合物（１）を、ジクミルパーオキシド、ベンゾイルパーオキシド等のラジカル発生剤の存在下に、グラフト共重合してなるポリオレフィンであり、また、ＵＳＰ３２２５０１８に開示されるように、シラン化合物（１）と例えばエチレンとの通常のランダム共重合体であって、低密度ポリエチレンにおける通常の高圧条件下にラジカル共重合させることにより得られる共重合体が挙げられる。このラジカル共重合の場合、酢酸ビニルやアクリル酸、メタクリル酸及びそれらのエステル等の第三成分をさらに共重合してもよい。
これらの共重合体中のシラン化合物（１）単位の含有量は、０．０１〜１５重量％、特に０．１〜５重量％であることが好ましい。シラン化合物（１）単位の含有量が多過ぎると副反応によるブツなどの外観不良が発生したり、架橋度が高くなりすぎて流動性が悪くなり、少な過ぎると十分な架橋度が得られない。
【００３４】
本発明で用いられるシラン含有ポリオレフィンは、シラン化合物（１）単位の含有量が適当であれば２種以上のシラン含有ポリオレフィンをブレンドしたもの、又はシラン含有ポリオレフィンとポリオレフィンとをブレンドしたものであってもよい。
【００３５】
また、本発明で用いられるシラン架橋ポリオレフィンの密度は８６０〜９６０ｋｇ／ｍ３、特に８８０〜９６０ｋｇ／ｍ３であることが好ましい。シラン架橋ポリオレフィンの密度が低過ぎるとフィルム加工時並びに取扱い作業時に表面同志のブロッキングによる粘着現象、口開き性不良や、自動車外装材として使用される時の耐熱性不足で変形や剥離荷重に耐えられず剥離等のトラブルにつながる現象が起こり、高過ぎるとフィルム加工時の結晶化速度が速いために加工ムラによる品質ムラが起こり易くなる上、フィルムの剛性が高くなりフィルム成形が難しくなる。
また、本発明で用いられるシラン架橋ポリオレフィンは、ＭＦＲ（ここで、ＭＦＲは、ポリエチレン系樹脂の場合は１９０℃で測定され、ポリプロピレン系樹脂の場合は２３０℃で測定される。）が０．０２〜２０ｇ／１０ｍｉｎ、特に０．１〜１０ｇ／１０ｍｉｎであることが好ましい。シラン架橋ポリオレフィンのＭＦＲが大き過ぎると溶融樹脂のメルトテンションが小さくなり安定したフィルム加工性困難となり、小さ過ぎると溶融粘度が高くなるためにフィルム加工時の負荷や発熱が大きくなる上、薄肉加工性が低下するために好ましくない。
【００３６】
本発明に係るシラン架橋ポリオレフィン層は、架橋反応促進のためのシラノール縮合触媒の存在下に水分と接触させて架橋されたものであることが好ましく、従って、本発明に係るシラン架橋ポリオレフィンは、シラノール縮合触媒を含有することが好ましい。また、シラノール縮合触媒はシラン架橋ポリオレフィン層と接触して積層されるホットメルト樹脂層に含有されていてもよく、シラン架橋ポリオレフィン層とホットメルト樹脂層との両方に含まれていてもよい。
【００３７】
シラノール縮合触媒とは、シリコーンのシラノール間の脱水縮合を促進する触媒であり、一般に、錫、亜鉛、鉄、鉛、コバルト等の金属のカルボン酸塩、有機塩基、無機酸、及び有機酸が挙げられる。シラノール縮合触媒の具体例としては、ジブチル錫ジラウレート、ジオクチル錫ジラウレート、ジブチル錫ジアセテート、ジブチル錫ジオクトエート、酢酸第一錫、カプリル酸第一錫、ナフテン酸鉛、カプリル酸亜鉛、ナフテン酸コバルト、エチルアミン、ジブチルアミン、ヘキシルアミン、ピリジンなどの有機塩基、硫酸、塩酸などの無機酸、トルエンスルホン酸、ドデシルベンゼンスルホン酸、アルキルアリールモノスルホン酸、アリールアルキルモノスルホン酸、アルキル芳香族スルホン酸、酢酸、ステアリン酸、マレイン酸などの有機酸を挙げることができる。これらのシラノール縮合触媒は１種を単独で用いてもよく、２種以上を混合して用いてもよい。
【００３８】
シラノール縮合触媒は、シラン架橋ポリオレフィン層及び／又はホットメルト樹脂層中に、シラン架橋ポリオレフィン層中のシラン架橋ポリオレフィンに対して通常０．０００１〜５重量％程度、好ましくは０．００１〜３重量％、特に好ましくは０．０１〜１重量％の範囲内となる量で用いられる。シラン架橋ポリオレフィン層及び／又はホットメルト樹脂層のシラノール縮合触媒の含有量が少な過ぎるとこれを配合したことによる架橋反応促進効果を十分に得ることができず、多過ぎると成形中に架橋反応が進行して流動性が低下するなど成形に不具合を生じる。
【００３９】
なお、前述の如く、シラノール縮合触媒は、シラン架橋ポリオレフィン層に含まれていてもよく、シラン架橋ポリオレフィン層と積層されるホットメルト樹脂層に含まれていてもよく、シラン架橋ポリオレフィン層とホットメルト樹脂層との両方に含まれていてもよいが、シラン架橋ポリオレフィン層とホットメルト樹脂層の両方に含まれる場合は、その合計で上記範囲となるようにする。
【００４０】
シラノール縮合触媒の添加方法としては、直接、シラン架橋ポリオレフィン及び／又はホットメルト樹脂に添加してもよいが、シラノール縮合触媒添加量が少量であるため、少量成分の配合にしばしば行われるように、予めシラノール縮合触媒をポリエチレンなどの分散媒に高濃度に配合したマスターバッチを作成し、これを所定触媒濃度となるようにシラン架橋ポリオレフィン及び／又はホットメルト樹脂に配合する方法も好適である。又は、シラノール縮合触媒をキシレンなどの溶液に分散させ、これをシラン架橋ポリオレフィン層やホットメルト樹脂層に塗布又は含浸させて用いることもできる。
【００４１】
本発明に係るシラン架橋ポリオレフィン層のシラン架橋ポリオレフィンのゲル分率が低いと金属面と接着して高温及び低温における離型性が低下する。また高温時に流動してしまい耐熱性に劣るものとなる。このため、シラン架橋ポリオレフィンのゲル分率は、耐熱性、離型性等の面から２０％以上、特に５０％以上であることが好ましい。一方、成形性や耐衝撃性、耐摩耗性等の諸物性の面からはシラン架橋ポリオレフィンのゲル分率は９５％以下とすることが好ましい。シラン架橋ポリオレフィンのより好ましいゲル分率は６０〜９０％である。
なお、シラン架橋ポリオレフィンのゲル分率は、ソックスレー抽出機を用いて沸騰キシレンにて１０時間抽出を行ったときの不溶出物を抽出前の重量に対する百分率として表したものである。
【００４２】
本発明に係るシラン架橋ポリオレフィン層は、予めフィルム成形したシラン架橋ポリオレフィンフィルムを架橋処理した後、ホットメルト樹脂層となるホットメルト樹脂フィルムと積層して本発明の積層フィルムとしてもよく、多層成形によりシラン架橋ポリオレフィン層とホットメルト樹脂層との積層フィルムを製造した後、シラノール縮合触媒の存在下に水分と接触させることにより、シラン含有ポリオレフィン層を架橋させて本発明の積層フィルムとしてもよい。後者の方法であれば、１つの成形工程で本発明の積層フィルムを製造することができる。この場合、後述のホットメルト樹脂層の多層成形法により、ホットメルト樹脂層と共にシラン架橋ポリオレフィン層を成形すればよい。
【００４３】
なお、シラン架橋ポリオレフィンの架橋反応のための水分との接触は、常温〜２００℃程度、通常は常温〜１００℃程度の水（液状又は蒸気状）と１０秒〜１週間程度、通常は１分〜１日程度にわたって行えばよい。
【００４４】
なお、シラン架橋ポリオレフィン層には、シラン架橋ポリオレフィン及び必要に応じて添加される前述のシラノール縮合触媒の他、酸化防止剤、耐候剤、滑剤、ブロッキング防止剤、核剤、難燃剤、可塑剤、帯電防止剤、着色剤等の各種添加剤のほか、タルク、炭酸カルシウム、ガラスフィラー等の無機フィラー等が含まれていてもよい。また、シラン架橋ポリオレフィン層にシラノール縮合触媒のマスターバッチを配合した場合には、マスターバッチの分散媒としての前述のエチレン等の樹脂が含まれることとなる。
【００４５】
本発明に係るシラン架橋ポリオレフィン層の厚さは、５〜２０００μｍ、特に１５〜１５００μｍであることが好ましい。シラン架橋ポリオレフィンの厚さが薄過ぎると積層フィルムの成形時の変形で破れが発生し易くなり、また、耐衝撃性、耐摩耗性、耐熱性、耐寒性の効果が発揮され難く、厚過ぎると後工程での水蒸気架橋に長時間を要したり、成形時の金型面追従性が低下するので好ましくない。
【００４６】
＜ホットメルト樹脂層＞
ホットメルト樹脂層は、自動車外装材の成形時に金型に直接接触して表皮材となるシラン架橋ポリオレフィン層と、基材との接着を図るための層であり、以下の通り、単層構造であってもよく、２層以上の多層積層構造であってもよい。
【００４７】
本発明の積層フィルムのホットメルト樹脂層は、熱間接着性を有し、１つの層Ｉのみでも良いが、それぞれ性状の異なるホットメルト樹脂層Ｉと層Ｉ’の２層構造でも良い。さらにはホットメルト樹脂層Ｉと層Ｉ’の２層構造の層間に、相間接着性に優れ、耐熱性と機械的強度にも優れた他の層を有する３層以上の積層構造であっても良い。
【００４８】
多層構造のホットメルト樹脂層の成形方法には特に制限はなく、共押出インフレーション成形法、共押出Ｔダイ成形法、ドライラミネート法、押出ラミネート法等の公知の多層成形技術が適用できる。特に共押出インフレーション成形法が、多用な積層フィルム幅にも迅速に対応でき生産性が優れるなどの利点がある他、製品の縦方向及び横方向の適度な延伸バランスの加工条件の選択が可能なために、自動車用内装材の加工性及び品質面に優れ、好ましい。
【００４９】
層Ｉ，層Ｉ’を構成する樹脂としては、ポリエチレンないしはポリプロピレンのホモポリマー、或いは共重合ポリマーなどのポリオレフィンが挙げられる。或いはこれらのポリオレフィンを主成分とし、コモノマーとして不飽和カルボン酸を含むオレフィン系共重合体（以下、「不飽和カルボン酸／オレフィン系共重合樹脂」と称す場合がある。）をブレンドした樹脂組成物が挙げられる。
【００５０】
（層Ｉ，層Ｉ’）
層Ｉ，層Ｉ’のホットメルト樹脂層は、低密度ポリエチレン、中密度ポリエチレン、高密度ポリエチレン、直鎖状低密度ポリエチレンやエチレンと共重合が可能なモノマーとの共重合樹脂、ポリプロピレンホモポリマー、プロピレンと共重合可能なモノマーとの共重合樹脂の中から選択された単一ないしは相互のブレンド樹脂を主体とした樹脂組成物からなる。
【００５１】
ホットメルト樹脂層は、単層構造の場合の層Ｉにおいても、２層構造の場合の層Ｉ，層Ｉ’についても基材とのホットメルト接着強度を上げる目的で、前述の不飽和カルボン酸／オレフィン系共重合樹脂をブレンドしても良い。
【００５２】
不飽和カルボン酸／オレフィン系共重合樹脂に含まれるコモノマーとしての不飽和カルボン酸としては、アクリル酸、メタクリル酸、無水カルボン酸などが挙げられ、不飽和カルボン酸／オレフィン系共重合樹脂の不飽和カルボン酸単位の含有量は１０重量％以下であることが好ましい。
【００５３】
不飽和カルボン酸／オレフィン系共重合樹脂中に含まれる不飽和カルボン酸単位の含有量が１０重量％を超える場合、接着性は良好となるが耐熱性に劣るものとなる他、経済性にも劣るものとなる。ただし、この不飽和カルボン酸単位の含有量が少な過ぎると接着性が不足するため、不飽和カルボン酸／オレフィン系共重合樹脂中の不飽和カルボン酸単位の含有量は０．１重量％以上であることが好ましい。
【００５４】
不飽和カルボン酸／オレフィン系共重合樹脂は、他の第三成分のコモノマーを含む多元系共重合体であっても良い。
【００５５】
不飽和カルボン酸／オレフィン系共重合樹脂としては、エチレン−不飽和カルボン酸共重合体、エチレン−（メタ）アクリル酸エステル−不飽和カルボン酸三元共重合体、不飽和カルボン酸グラフトポリエチレンやアイオノマー樹脂、プロピレン−不飽和カルボン酸共重合体が挙げられる。
【００５６】
不飽和カルボン酸／オレフィン系共重合樹脂のＭＦＲ（不飽和カルボン酸／エチレン系共重合体の場合は１９０℃で測定、不飽和カルボン酸／プロピレン系共重合体の場合は２３０℃で測定）は０．４〜１０ｇ／１０ｍｉｎが好ましい。不飽和カルボン酸／オレフィン系共重合樹脂のＭＦＲが０．４ｇ／１０ｍｉｎ未満の場合は流動性が低下するため接着性が劣るものとなり、また、ＭＦＲが１０ｇ／１０ｍｉｎを超える場合、熱間接着性が得難く、また、メルトテンションが小さくなって安定したフィルム加工が困難となり好ましくない。
【００５７】
なお、不飽和カルボン酸／オレフィン系共重合樹脂は、１種を単独で用いてもよく、２種以上を混合して用いてもよい。
【００５８】
層Ｉ或いは層Ｉと層Ｉ’を構成する樹脂組成物には、上記オレフィン共重合体及び不飽和カルボン酸／オレフィン系共重合樹脂以外の第三成分を含有していてもよい。また、層Ｉ或いは層Ｉと層Ｉ’を構成する樹脂組成物には、必要に応じて他の付加的成分、例えば、酸化防止剤、耐候性改良剤、造核剤、難燃剤、可塑剤、滑剤、帯電防止剤、各種着色剤、フィラー等を添加してもよい。
【００５９】
このような樹脂組成物で構成される層Ｉ或いは層Ｉと層Ｉ’のＭＦＲ（ポリエチレン系樹脂の場合は１９０℃で測定、ポリプロピレン系樹脂の場合は２３０℃で測定）は、上述のホットタック性や強度、基材の凹凸表面への流動浸透性の観点から、０．１〜１０ｇ／１０ｍｉｎが好ましい。
【００６０】
ホットメルト樹脂層が、層Ｉ／層Ｉ’の２層積層構造の場合、２つの層Ｉは同一樹脂組成のものであってもよく、異なる樹脂組成のものであってもよい。ホットメルト樹脂層のうち、シラン架橋ポリオレフィン層と接する側の層と反対側の層は、自動車外装材の基材、例えば、必要に応じて、ガラス繊維等の剛性改良用補強材が表面に配置された発泡ポリプロピレン基材や織布、不織布等との接着性や耐熱性、さらには加工時の金属金型と接触するシラン架橋ポリオレフィン外面層への浸み出し防止性を考慮して設計されることが好ましい。
【００６１】
層Ｉ，Ｉ’は、上記の樹脂と共に改質樹脂を含む樹脂組成物よりなることが、衝撃強度や摩耗強度、耐寒強度の改善、さらには層Ｉ，Ｉ’とも強固な接着が可能となるため、好ましい。この改質樹脂は、シラン架橋ポリオレフィン樹脂層や、基材即ち、必要に応じて、ガラス繊維等の剛性改良用補強材が表面に配置された発泡ポリプロピレン基材や織布、不織布等との接着性が得られ、衝撃強度、摩耗強度、耐寒強度を向上させる機能を有するものであれば特に限定されるものではなく、例えば、下記の改質樹脂（Ａ）又は（Ｂ）が挙げられる。
【００６２】
<改質樹脂（Ａ）>
改質樹脂（Ａ）は、エチレンとα−オレフィンの共重合体である。このα−オレフィンとしては、炭素数２〜１２のα−オレフィンであり、具体例としては、エチレン、プロピレン、１−ブテン、１−ペンテン、１−ヘキセン、１−ヘプテン、１−オクテン、１−ノネン、１−デセン、１−ドデセン、４−メチル−１−ペンテン、４−メチル−１−ヘキセン、ビニルシクロヘキサン、ビニルシクロヘキセン、スチレン、ノルボルネン、ブタジエン、イソプレン等が挙げられる。これら例示された中でも特に経済性に優れるエチレン−プロピレン共重合体、エチレン−１−ブテン共重合体、エチレン−１−ヘキセン共重合体、エチレン−１−オクテン共重合体を用いることができる。
【００６３】
改質樹脂（Ａ）の密度は８６０〜９２０ｋｇ／ｍ３が好ましい。密度が８６０ｋｇ／ｍ３未満の場合、改質効果は得られるが耐熱性で劣るものとなる。一方、密度が９２０ｋｇ／ｍ３を超える場合は、期待する改質効果が得られなくなる。改質樹脂（Ａ）のＭＦＲ（１９０℃で測定）は特に限定されないが、改質効果から好ましくは０．５〜１０ｇ／１０ｍｉｎである。
【００６４】
これらの改質樹脂（Ａ）は、１種を単独で用いてもよく、２種以上を混合して用いてもよい。
【００６５】
<改質樹脂（Ｂ）>
改質樹脂（Ｂ）は、エチレンと官能性コモノマーを公知の技術で共重合させた樹脂である。官能性コモノマーとしては、不飽和カルボン酸、不飽和カルボン酸のアルキルエステル等を挙げることができる。該樹脂としては、エチレン−無水マレイン酸共重合体、エチレン−イタコン酸共重合体等を挙げることができる。また、これら二元系共重合体以外に二種以上のコモノマーを適用した多元系共重合体、例えばエチレン−（メタ）アクリル酸エステル−不飽和カルボン酸三元共重合体なども挙げることができる。また、これらの樹脂を酸変性して得られる変性樹脂なども用いることができる。
【００６６】
改質樹脂（Ｂ）の密度は特に制約されないが、改質効果から官能性コモノマー単位の含有量は５〜３０重量％であることが好ましい。改質樹脂（Ｂ）の官能性コモノマー単位の含有量が５重量％未満の場合は十分な改質効果が得られない。一方、３０重量％を超える場合、改質効果は得られるが耐熱性が劣るものとなる。
【００６７】
これらの改質樹脂（Ｂ）は、１種を単独で用いてもよく、２種以上を混合して用いてもよい。
【００６８】
（厚さ）
ホットメルト樹脂層は、単層であっても２層以上の積層構造であってもよいが、その総厚さは好ましくは５〜１０００μｍ、より好ましくは３０〜８００μｍである。
【００６９】
［自動車外装材］
本発明の自動車外装材１０は、最外層としてシラン架橋ポリオレフィン層２を有し、このシラン架橋ポリオレフィン層２にホットメルト樹脂層３が積層されてなる上述のような自動車外装材用貼合積層フィルム１と基材４とが、シラン架橋ポリオレフィン層２が最外層で、ホットメルト樹脂層３と基材４とが隣接して接着するように積層されてなるものである。
ただし、本発明の自動車外装材用貼合積層フィルムは、基材とホットメルト樹脂層との間に、酢酸ビニル系、イソシアネート系、エポキシ系、アクリル系等の接着剤を更に用いて積層してもよい。
【００７０】
＜基材＞
本発明の自動車外装材に用いられる基材としては、発泡ポリウレタン、発泡ポリプロピレン、天然ないしは合成繊維系の織布や不織布等が挙げられる。これらの基材には、ガラス繊維等の補強材を貼り合せて使用してもよい。
【００７１】
基材の厚さは通常２〜２０ｍｍ、特に２〜７ｍｍ程度である。基材の厚さが上記範囲よりも薄いと剛性及び強度が不足し、厚いと重量と嵩が大きくなるので好ましくない。
【００７２】
＜製造方法＞
本発明の自動車外装材は、本発明の積層フィルムを、積層フィルムのホットメルト樹脂層が基材側となるように基材と積層し、所望の形状に賦型することにより製造される。
【００７３】
本発明の自動車外装材の賦型方法としては、上下にヒーターを設けた加熱炉の中央にクランプした本発明の積層フィルムと基材との積層体を導き、成形に適した温度になるように加熱した後、温度調節した金型にてプレスした後冷却して賦型する方法、本発明の積層フィルムと基材との積層体を５０〜２００℃、例えば、約１８０℃の金型でプレスし、高温状態のまま金型から取り出す熱プレス法などが挙げられる。
【００７４】
成形方法としては、具体的には、プラグ成形、フリードローイング成形、プラグ・アンド・リッジ成形、リッジ成形、マッチド・モールド成形、ストレート成形、ドレープ成形、リバースドロー成形、エアスリップ成形、プラグアシスト成形、プラグアシストリバースドロー成形などの方法が挙げられる。
【００７５】
成形に際しては、必要に応じて、エンボス加工が施された金型を用いることにより、最外層となるシラン架橋ポリオレフィン層にエンボス加工を施すことができる。
【００７６】
このようにして製造される本発明の自動車外装材の厚さは２〜２０ｍｍ、特に３〜８
ｍｍ程度であることが好ましい。
【実施例】
【００７７】
以下に実施例を挙げて本発明をより具体的に説明する。
【００７８】
［使用材料］
以下の実施例及び比較例で用いた材料の詳細は次の通りである。
【００７９】
シラン含有ポリオレフィンＨＤＰＥ：三菱化学（株）製シラン含有高密度ポリエチレンＬＮＥ１３＿４（密度０．９６０ｋｇ／ｍ３、ＭＦＲ１ｇ／１０ｍｉｎ／１９０℃）
シラン含有ポリオレフィンＰＰ：三菱化学（株）製シラン含有ポリプロピレンＬＮＰ３＿２（密度０．９１ｋｇ／ｍ３、ＭＦＲ１５ｇ／１０ｍｉｎ／２３０℃）
ＨＺ０８２：三菱化学（株）製シラノール縮合触媒マスターバッチ（ＭＢ）（錫触媒含有高密度ポリエチレン、錫触媒含有量１重量％、密度０．９６ｋｇ／ｍ３、ＭＦＲ１ｇ／１０ｍｉｎ／１９０℃）
ＰＺ０１０：三菱化学（株）製シラノール縮合触媒マスターバッチ（ＭＢ）（錫触媒含有ポリプロピレン、錫触媒含有量１重量％、密度０．９２ｋｇ／ｍ３、ＭＦＲ１２ｇ／１０ｍｉｎ／２３０℃）
ＡＰ３０Ｈ：愛知プラスチックス工業（株）製不飽和カルボン酸／エチレン系共重合体（密度０．９４ｋｇ／ｍ３、ＭＦＲ３ｇ／１０ｍｉｎ／１９０℃、融点９５℃）およびポリプロピレン共重合体（密度０．９０ｋｇ／ｍ３、ＭＦＲ７ｇ／１０ｍｉｎ／２３０℃、融点１２５℃）のドライブレンド
ポリオレフィンＨＤＰＥ：日本ポリエチレン（株）製高密度ポリエチレンＨＹ４３０（密度０．９６ｋｇ／ｍ３、ＭＦＲ０．８ｇ／１０ｍｉｎ／１９０℃）
ポリオレフィンＰＰ：日本ポリプロ（株）製ポリプロピレンＦＷ４ＢＴ（密度０．９０ｋｇ／ｍ３、ＭＦＲ７ｇ／１０ｍｉｎ／２３０℃）
【００８０】
［自動車外装材用貼合積層フィルムの評価］
自動車外装材用貼合積層フィルムの評価は、次の手法で行なった。
【００８１】
＜耐摩耗性（摩耗量）の評価＞
ポリオレフィンＰＰ板（ＦＷ４ＢＴ、１２ｍｍ×１２ｍｍ×２ｍｍ）と、自動車外装材用貼合積層フィルムとを用い、ポリオレフィンＰＰ板と自動車外装材用貼合積層フィルムのホットメルト樹脂フィルムとが接するように、プレス板（ＳＵＳ）（２００ｍｍ×２００ｍｍ×２ｍｍｔ）／フッ素化ポリエチレン（テフロン（登録商標））／ポリオレフィンＰＰ板／自動車外装材用貼合積層フィルム／フッ素化ポリエチレン（テフロン（登録商標））／プレス板（ＳＵＳ）（２００ｍｍ×２００ｍｍ×２ｍｍｔ）の順で重ね、２００℃、２０ｋｇ／ｃｍ２で６０秒間加熱加圧してプレスしてサンプル板を作製した。
サンプル板の最外層面（ポリオレフィンＰＰ板と反対側の面）に対して、ＪＩＳＫ７３１１に準拠してテーバー摩耗試験による摩耗量測定を行った。
【００８２】
＜低温引張破断伸度の評価＞
自動車外装材用貼合積層フィルムを作製するために使用した最外層材料を用いてサンプル板を作製し、ＪＩＳ−Ｋ６２５１に準拠して−３０℃で引張破断伸度を測定した。
【００８３】
＜ゲル分率の評価＞
溶媒としてキシレンを用い、ソックスレー型抽出器により約１０時間沸点温度にて試料を抽出し、下式に従い抽出残の重量を百分率で表示した。
架橋度（％）＝〔抽出残重量（ｇ）／抽出前試料重量（ｇ）〕×１００
【００８４】
＜耐低温衝撃性の評価＞
自動車外装材用貼合積層フィルムを作製するために使用した最外層材料を用いてサンプル板を作製し、ＪＩＳ−Ｋ７１１０に準拠して−３０℃でＩＺＯＤ試験による耐低温衝撃性を測定した。
【００８５】
［実施例１］
シラン含有ポリオレフィンＨＤＰＥとして「ＬＮＥ１３−４」１００重量部及びシラノール縮合触媒マスターバッチ「ＨＺ０８２」５重量部を押出機に投入し、インフレーション成形機にて、ダイス設定温度２１０℃としてシラン含有ポリオレフィンフィルムａを得た。なお、シラン含有ポリオレフィンと縮合触媒マスターバッチは事前にドライブレンドして押出機に投入した。このシラン含有ポリオレフィンフィルムａを温度９５℃のスチーム下、保持時間１６時間の条件で架橋処理して膜厚３０μｍのシラン架橋ポリオレフィンフィルムＡを得た。
不飽和カルボン酸／エチレン系共重合体とポリプロピレン共重合体のドライブレンド「ＡＰ３０Ｈ」１００重量部を押出機に投入し、Ｔ型成形機にて、ダイス設定温度１５０℃で押出シート成形してホットメルト樹脂フィルムＡを得た。なお、ホットメルト樹脂フィルムＡの膜厚は３０μｍとした。
【００８６】
シラン架橋ポリオレフィンフィルムＡ及びホットメルト樹脂フィルムＡを用い、プレス板（ＳＵＳ）（２００ｍｍ×２００ｍｍ×２ｍｍｔ）／フッ素化ポリエチレン（テフロン（登録商標））／ホットメルト樹脂フィルムＡ／シラン架橋ポリオレフィンフィルムＡ／ポリテトラフルオロエチレンシート／プレス板（ＳＵＳ）（２００ｍｍ×２００ｍｍ×２ｍｍｔ）の順で重ね、１８０℃、２０ｋｇ／ｃｍ２で６０秒間加熱加圧して自動車外装材用貼合積層フィルムＡを作製した。
表１に自動車外装材用貼合積層フィルムＡ、ホットメルト樹脂フィルム（表１中、「ＨＭ層」と表記）Ａの組成及び膜厚と、耐摩耗性（摩耗量）の評価結果を示す。
また、シラン架橋ポリオレフィンフィルムＡのゲル分率は７０％で、低温引張破断伸度は７００％、耐低温衝撃性は８Ｊ／ｍであった。これらの評価結果を表１に示す。
【００８７】
［実施例２］
シラン架橋ポリオレフィンフィルムの膜厚を５０μｍとする以外は実施例１と同様な操作を行い、シラン含有ポリオレフィンフィルムｂ、シラン架橋ポリオレフィンフィルムＢ及びホットメルト樹脂フィルムＡを作製した。シラン架橋ポリオレフィンフィルムＢ及びホットメルト樹脂フィルムＡを用い、実施例１と同様な操作を行い、自動車外装材用貼合積層フィルムＢを作製し、その評価を行った。
表１に自動車外装材用貼合積層フィルムＢの組成、膜厚、及び評価結果を示す。
【００８８】
［実施例３］
シラン架橋ポリオレフィンフィルムの膜厚を１５μｍとする以外は実施例１と同様な操作を行い、シラン含有ポリオレフィンフィルムｃ、シラン架橋ポリオレフィンフィルムＣ及びホットメルト樹脂フィルムＡを作製した。シラン架橋ポリオレフィンフィルムＣ及びホットメルト樹脂フィルムＡを用い、実施例１と同様な操作を行い、自動車外装材用貼合積層フィルムＣを作製し、その評価を行った。
表１に自動車外装材用積層フィルムＣの組成、膜厚、及び評価結果を示す。
【００８９】
［実施例４］
シラン含有ポリオレフィンフィルムａの架橋処理を室温で行う以外は、実施例１と同様な操作を行い、シラン架橋ポリオレフィンフィルムＤ及びホットメルト樹脂フィルムＡを作製した。シラン架橋ポリオレフィンフィルムＤ及びホットメルト樹脂フィルムＡを用い、実施例１と同様な操作を行い、自動車外装材用貼合積層フィルムＤを作製し、その評価を行った。
表１に自動車外装材用貼合積層フィルムＤの組成、膜厚、及び評価結果を示す。
【００９０】
［実施例５］
シラン架橋ポリオレフィンフィルムの作製に、シラン含有ポリオレフィンＰＰとして「ＬＮＰ３＿２」及びシラノール縮合触媒マスターバッチとして「ＰＺ０１０」を使用する以外は、実施例１と同様な操作を行い、シラン架橋ポリオレフィンフィルムＥ及びホットメルト樹脂フィルムＡを作製した。シラン架橋ポリオレフィンフィルムＥ及びホットメルト樹脂フィルムＥを用い、実施例１と同様な操作を行い、自動車外装材用貼合積層フィルムＥを作製し、その評価を行った。
表１に自動車外装材用貼合積層フィルムＥの組成、膜厚、及び評価結果を示す。
【００９１】
［比較例１］
シラン含有ポリオレフィンの代わりにポリオレフィンＨＤＰＥ「ＨＹ４３０」を使用し、シラノール縮合触媒マスターバッチを使用せず、また、架橋処理を行わなかったこと以外は実施例１と同様な操作を行い、ポリオレフィンフィルムｆ及びホットメルト樹脂フィルムＡを作製した。ポリオレフィンフィルムｆ及びホットメルト樹脂フィルムＡを用い、実施例１と同様な操作を行い、自動車外装材用貼合積層フィルムＦを作製し、その評価を行った。
表１に自動車外装材用貼合積層フィルムＦの組成、膜厚、及び評価結果を示す。
【００９２】
［比較例２］
シラン含有ポリオレフィンの代わりにポリオレフィンＰＰ「ＦＷ４ＢＴ」を使用し、シラノール縮合触媒マスターバッチを使用せず、また、架橋処理を行わなかったこと以外は実施例１と同様な操作を行い、ポリオレフィンフィルムｇ及びホットメルト樹脂フィルムＡを作製した。ポリオレフィンフィルムｇ及びホットメルト樹脂フィルムＡを用い、実施例１と同様な操作を行い、自動車外装材用貼合積層フィルムＧを作製し、その評価を行った。
表１に自動車外装材用貼合積層フィルムＧの組成、膜厚、及び評価結果を示す。
【００９３】
【表１】
2015160331.tif 000003
【００９４】
上記の結果より次のことが分かる。
実施例１〜４及び比較例１のように、最外層としてシラン架橋ポリオレフィンＨＤＰＥフィルム又はポリオレフィンＨＤＰＥフィルムを用いた自動車外装材用貼合積層フィルムはいずれも低温引張破断伸度に優れ、耐低温衝撃性（低温での耐傷付き性）も良好であるが、比較例１のポリオレフィンフィルムＨＤＰＥでは耐摩耗性が低い。これに対して、実施例１〜５のように、シラン架橋ポリオレフィンＨＤＰＥフィルムを用いたものでは、耐摩耗性にも優れる。
実施例５及び比較例２のように、最外層としてシラン架橋ポリオレフィンＰＰフィルム又はポリオレフィンＰＰフィルムを用いた自動車外装材用貼合積層フィルムは、ＨＤＰＥ系のものに比べて、低温引張破断伸度が小さく、耐低温衝撃性も低いものであるが、ＰＰ系においても、シラン架橋ポリオレフィンＰＰフィルムであれば、耐摩耗性が改善される。
以上のことから、シラン架橋ポリオレフィン層とホットメルト樹脂層を用いることにより、優れた耐傷付き性及び耐衝突衝撃性と耐摩耗性を両立した自動車外装材用貼合積層フィルムを作製することができることが分かる。
【産業上の利用可能性】
【００９５】
本発明の自動車外装材用貼合積層フィルムは、製造時の成形加工性に優れると共に、優れた耐傷付き性及び耐衝突衝撃性と耐摩耗性を有し、自動車外装材として、薄肉、軽量化を図ることができるため、自動車走行における消費エネルギーの低減を図ることができる。本発明の自動車外装材用貼合積層フィルム及び自動車外装材は、具体的には、自動車用アンダーカバー及びフェンダーライナとして有用である。
【符号の説明】
【００９６】
１  自動車外装材用貼合積層フィルム
２  シラン架橋ポリオレフィン層
３  ホットメルト樹脂層
４  基材
１０  自動車外装材
【図１】
2015160331.tif 000004
【図２】
2015160331.tif 000005